(57)【要約】【課題】本発明の目的は複合型紡織製品を提供するところにある。従来技術に比べて、本発明の複合型紡織製品は優れた透湿性及び防水性を備え、且つ複合型紡織製品の材料は回収再利用可能であり、環境保護及び経済的効果に適合する。【解決手段】本発明ではポリアミド織物層と、ポリアミドフィルム層とを有する複合型紡織製品を開示する。ポリアミドフィルム層とポリアミド織物層とは接着貼り合せされている。ポリアミドフィルム層の平均孔径は１０ないし１５０μｍである。【選択図】図１Ａ
2019064262.tif 000002
【特許請求の範囲】
【請求項１】
ポリアミド織物層と、
該ポリアミド織物層に接着接合され、平均孔径が１０ないし１５０μｍである多孔性のポリアミドフィルム層と、を含む、複合型紡織製品。
【請求項２】
前記ポリアミドフィルム層の孔隙率は１０ないし２０％である、請求項１に記載の複合型紡織製品。
【請求項３】
前記ポリアミドフィルム層は厚さが０．０１ないし０．１ｍｍである、請求項１に記載の複合型紡織製品。
【請求項４】
前記ポリアミド織物層は厚さが０．１ないし０．３ｍｍである、請求項１に記載の複合型紡織製品。
【請求項５】
前記ポリアミドフィルム層は、ポリアミドセグメント及びポリエーテルセグメントを含む共重合体材料を含有する、請求項１に記載の複合型紡織製品。
【請求項６】
Ｒ１、Ｒ２及びＲ３はそれぞれ独立した炭化水素基であり、ｘ、ｙ、ｚは各々独立した正の整数であるとするとき、前記共重合体材料が下記式（Ｉ）の構造を有する、請求項５に記載の複合型紡織製品。
【化１】
2019064262.tif 000008
【請求項７】
前記炭化水素基は炭素数が１〜２０である飽和の直鎖状炭化水素基、炭素数が１〜２０である不飽和の直鎖状炭化水素基、炭素数が１〜２０である飽和の分岐鎖状炭化水素基、又は炭素数が１〜２０である不飽和の分岐鎖状炭化水素基である、請求項６に記載の複合型紡織製品。
【請求項８】
前記複合型紡織製品の透湿度は４,０００ないし１０,０００ｇ／ｍ２／２４ｈｒｓである、請求項１に記載の複合型紡織製品。
【請求項９】
前記ポリアミドフィルム層の透湿度は６,０００ないし１２０,０００ｇ／ｍ２／２４ｈｒｓである、請求項１に記載の複合型紡織製品。
【請求項１０】
前記複合型紡織製品の静水圧値は３０,０００ないし３２,０００ｍｍＨ２Ｏである、請求項１に記載の複合型紡織製品。
【請求項１１】
前記ポリアミドフィルム層は反応型ポリウレタンホットメルト接着剤で前記ポリアミド織物層に貼り合せる、請求項１に記載の複合型紡織製品。
【発明の詳細な説明】
【技術分野】
【０００１】
本発明は織物製品に関し、特に透湿性及び防水性を備えつつ環境保護及び経済的効果に適合する複合型紡織製品に関する。
【背景技術】
【０００２】
時代の進歩に伴って徐々に成熟する科学技術レベルは、簡易な編物布地、織物布地から、近年来開発された機能性布地、エコロジー性繊維等にまで従来の紡織業の転換をもたらしている。ハイテク技術開発の高速化に伴って、紡織製品の品質向上及び多機能性はすでにこの分野の当業者が紡織製品を開発する重要な課題となっている。
【０００３】
透湿吸汗は、気相（例えば湿気）又は液相（例えば汗）の水分を皮膚から衣服の外面にまで送りこれを蒸発させる過程である。よって、透湿吸汗は運動活動中にて着衣者の快適性を最大限化する重要な要素である。ところで「透湿性」というのは運動時に体から放出された蒸気につき、布地上の薄膜微細孔から透過させて、外部に蒸発させることで温度を下げる効果、及び優れた快適性及びドライ性を維持することを意味する。
【０００４】
また、「防水性」とは布地が、外部環境から内部環境（例えば皮膚）にまで水分が透過するのを遮る能力を意味し、この布地は通常、布地表面をポリウレタン（ｐｏｌｙｕｒｅｔｈａｎｅ，ＰＵ）、熱可塑性ポリウレタン（ｔｈｅｒｍｏｐｌａｓｔｉｃ  ｐｏｌｙｕｒｅｔｈａｎｅ，ＴＰＵ）、ポリテトラフルオロエチレン（ｐｏｌｙｔｅｔｒａｆｌｕｏｒｏｅｔｈｙｌｅｎｅ，ＰＴＦＥ）等の材料でコーティングするか、又はフィルムをラミネート加工してなる。しかしながら、熱可塑性ポリウレタン（ＴＰＵ）は時間経過に伴って劣化し、しかも異なるナイロン紡織物に貼り合わせると、その界面強度が不足する。そして主原料は国外製であるため、往々にして国内での高レベル機能性フィルムを生産する要求に適合しないことがある。
【０００５】
また、従来の透湿性及び防水性を持つ紡織製品材料（例えばＰＵ、ＴＰＵ及びＰＴＦＥ）には回収再利用できず環境保護及び経済的効果に適さないという欠点がある。例えばＴＰＵは過フッ素化合物ＰＦＣｓはっ水処理を経ることから、環境に悪影響があり、環境保護性が劣る。また一方で、本分野の当業者は、透湿性及び防水性を増進する紡織製品の開発にて障害にぶつかっている。よって、もし優れた透湿性及び防水性を備えつつ環境保護及び経済的効果に適合する複合型紡織製品を開発できるのであれば、この分野の技術レベルにとって大きな飛躍をもたらす。
【発明の概要】
【発明が解決しようとする課題】
【０００６】
本発明の目的は複合型紡織製品を提供するところにある。従来技術に比べて、本発明の複合型紡織製品は優れた透湿性及び防水性を備え、且つ複合型紡織製品の材料は回収再利用可能であり、環境保護及び経済的効果に適合する。
【課題を解決するための手段】
【０００７】
よって本発明ではポリアミド（ｐｏｌｙａｍｉｄｅ，ＰＡ）織物層と、ポリアミドフィルム層とを有する複合型紡織製品を提供する。ポリアミドフィルム層とポリアミド織物層とを接着接合するが、多孔性のポリアミドフィルム層の平均孔径は１０ないし１５０μｍである。
【０００８】
一つの実施例において、ポリアミドフィルム層の孔隙率は１０ないし２０％である。
【０００９】
一つの実施例において、ポリアミドフィルム層は厚さが０．０１ないし０．１ｍｍである。
【００１０】
一つの実施例において、ポリアミド織物層は厚さが０．１ないし０．３ｍｍである。
【００１１】
一つの実施例において、ポリアミドフィルム層は、ポリアミドセグメント及びポリエーテルセグメントを含む共重合体材料を含有する。
【００１２】
一つの実施例において、Ｒ１、Ｒ２及びＲ３はそれぞれ独立した炭化水素基であり、ｘ、ｙ、ｚは各々独立した正の整数であるとするとき、共重合体材料が下記式（Ｉ）の構造を有する。
【００１３】
【化１】
2019064262.tif 000003
【００１４】
一つの実施例において、炭化水素基は炭素数が１〜２０である飽和の直鎖状炭化水素基、炭素数が１〜２０である不飽和の直鎖状炭化水素基、炭素数が１〜２０である飽和の分岐鎖状炭化水素基、又は炭素数が１〜２０である不飽和の分岐鎖状炭化水素基である。
【００１５】
一つの実施例において、複合型紡織製品の透湿度は４,０００ないし１０,０００ｇ／ｍ２／２４ｈｒｓである。
【００１６】
一つの実施例において、ポリアミドフィルム層の透湿度は６,０００ないし１２０,０００ｇ／ｍ２／２４ｈｒｓである。
【００１７】
一つの実施例において、複合型紡織製品の静水圧値は３０,０００ないし３２,０００ｍｍＨ２Ｏである。
【００１８】
一つの実施例において、ポリアミドフィルム層は、反応型ポリウレタンホットメルト接着剤（ｐｏｌｙｕｒｅｔｈａｎｅ  ｒｅａｃｔｉｖｅ  ｈｏｔ  ｍｅｌｔ  ａｄｈｅｓｉｖｅｓ，ＰＵＲ）を用いた接着貼り合せによりポリアミド織物層に貼り合せる。
【発明の効果】
【００１９】
上記をまとめるに、本発明の効果は、複合型紡織製品は使用時に、水分子を含む第１の流体（つまり水蒸気）は順次ポリアミドフィルム層及びポリアミド織物層から外部環境にまで透過するが、一方、水分子を含む第２の流体（つまり液相の水）はポリアミド織物層及びポリアミドフィルム層を内部環境にまで透過することはない。よって、本発明の複合型紡織製品は優れた透湿性及び防水性を備える。しかも、本発明の複合型紡織製品はポリアミドの材料を採用することから、回収再利用可能であり、環境保護及び経済的効果に適合する。
【図面の簡単な説明】
【００２０】
【図１Ａ】本発明の実施例１の複合型紡織製品の模式図である。
【図１Ｂ】図１Ａに示す複合型紡織製品の使用時における模式図である。
【図１Ｃ】本発明の実施例２の複合型紡織製品の模式図である。
【図２】実施例１及び実施例２の複合型紡織製品におけるポリアミドフィルム層の模式図である。
【図３】実施例１及び実施例２の複合型紡織製品におけるポリアミドフィルム層の電子顕微鏡での観察図である。
【図４】実施例１及び実施例２の複合型紡織製品におけるポリアミドフィルム層の電子顕微鏡での他の観察図である。
【発明を実施するための形態】
【００２１】
以下にて関連する図面を参照して、本発明の複合型紡織製品の実施例を説明する。このうち同じ構成要素は同じ参考記号で説明する。
【実施例１】
【００２２】
本発明では、複合型紡織製品である第１の実施例を提供する。以下、実施例及び実験例をもって、本発明の複合型紡織製品の特徴及び物理的・科学的特性を説明する。
本発明の第１の実施例の複合型紡織製品の模式図である図１Ａを参照されたい。図中に示すように、複合型紡織製品１は、ポリアミド織物層１１と、ポリアミドフィルム層１２とを有する。ポリアミドフィルム層１２とポリアミド織物層１１とは接着貼り合せされている。ポリアミドフィルム層１２は、多孔性であって平均孔径が１０ないし１５０μｍである複数の微細孔を有する。
【００２３】
本実施形態において、ポリアミド織物層１１の厚さは０．１ないし０．３ｍｍである。例えば、ポリアミド織物層１１の厚さは０．１５ｍｍ、０．２ｍｍ、０．２２ｍｍ、又は０．２５ｍｍとすることができる。ポリアミド織物層１１は市販されているいずれかのナイロン繊維から製作される製品とすることができる。また、本実施例において、ポリアミドフィルム層１２の厚さは０．０１ないし０．１ｍｍとすることができる。例えば、ポリアミドフィルム層１２の厚さは０．０２ｍｍ、０．０４ｍｍ、０．０６ｍｍ、又は０．０８ｍｍとすることができる。ポリアミドフィルム層１２の孔隙率は１０ないし２０％とすることができる。ポリアミドフィルム層１２は反応型ポリウレタンホットメルト接着剤（ＰＵＲ）でポリアミド織物層１１に貼り合せることができるが、本発明ではこれに限定しない。
【００２４】
図１Ａに示す複合型紡織製品１の実際の使用時における模式図である図１Ｂを参照されたい。もし複合型紡織製品１が人体に着用する衣服を例とすると、実際の使用時において、複合型紡織製品１のポリアミドフィルム層１２はポリアミド織物層１１よりも該衣服を着用する人体の体表に近い。反対に、複合型紡織製品１のポリアミド織物層１１はポリアミドフィルム層１２よりも該衣服を着用する人体の体表から遠く、外気に近い。よってここではポリアミド織物層１１以外の空間を外部環境Ｏとして、一方で、ポリアミドフィルム層１２と該衣服を着用する人体の体表との空間を内部環境Ｉとして定義する。
【００２５】
本実施例の複合型紡織製品１は透湿の効果を備える。人体の体表は活動での発汗により水分子を含む水蒸気を放出するため、複合型紡織製品１で製作された衣服を着用するとき、人体の体表とポリアミドフィルム層１２との間の内部環境Ｉは外部環境Ｏに比べて、相対的に湿度が高くなる。よって複合型紡織製品１（つまり該人体が着用する衣服）は対向する両側の内部環境Ｉと外部環境Ｏとの間に水蒸気の圧力差を有する。これにより、水蒸気（水分子を含む第１の流体Ｆ１）中の水分子は、つまり相対的に湿度が高い内部環境Ｉからポリアミドフィルム層１２上の微細孔を経てグレーの矢印方向で順次ポリアミドフィルム層１２及びポリアミド織物層１１から外部環境Ｏにまで透過する。また、本実施例のポリアミドフィルム層１２は後述するように親水性を持たせているため、水分を吸収（ａｂｓｏｒｐｔｉｏｎ）した後、拡散（ｄｉｆｆｕｓｉｏｎ）方式で水分子をポリアミド織物層１１にまで搬送して、最終的に外部環境Ｏに蒸発させることで、除湿（ｄｅｓｏｒｐｔｉｏｎ）を完了する。
【００２６】
更に、本実施例の複合型紡織製品１は同時に防水の效果も備える。外部環境Ｏにおける雨又は雪（つまり水分子を含む第２の流体Ｆ２）は、その水分子が液相であることから、複合型紡織製品１で製作された衣服を着用するとき、雨又は雪はホワイトの矢印方向でポリアミドフィルム層１２の微細孔から内部環境Ｉにまで透過することはできない。したがって、複合型紡織製品１は防水の効果を備える。
【００２７】
更に、本実施例の複合型紡織製品１はポリアミド材質であるため、物理又は化学的方向により回収利用可能であり、再生後にポリアミドペレットとして加工処理して、後工程での製糸、射出等の再利用を満足させて、廃棄物の排出を減らし、生態・環境保護に有利となる。
【実施例２】
【００２８】
また、図１Ｃを参照されたい。実施例２として説明する他の実施形態において、複合型紡織製品１は使用者又は製造者の実際の必要性に応じて、例えば防風又は保温等のその他機能を備える織物層２と組合わせてもよい。そしてこの種の別段の織物層２は図１Ｃに示すように、必要性に応じてポリアミドフィルム層１２におけるポリアミド織物層１１から離れた側（つまり内部環境Ｉに近い側）に設けることができる。又は、この種の別段の織物層２はポリアミド織物層１１におけるポリアミドフィルム層１２から離れた側（つまり外部環境Ｏに近い側）に設けてよい。本実施例において、織物層２の材質はポリアミドでなくてもよく、その実際の材料は実際の必要性に応じて決めてもよく、本発明ではこれを限定しない。また、複合型紡織製品１と織物層２の配設方式は接着貼り合せ、縫合又は溶着などとしてもよく、配設完了後の完成品にて複合型紡織製品１がなおも実質的に防水・透湿効果を保有すればよく、本発明ではこれも限定しない。
【００２９】
実施例１及び実施例２において、ポリアミドフィルム層１２の親水性はポリアミドフィルム層１２が含有する共重合体材料に由来するものである。図２に示すように、この共重合体材料はナイロンエラストマーであって、ポリアミドセグメント１２１及びポリエーテルセグメント１２２を含む。つまり、この共重合体材料は、構造上でポリアミドとポリエーテルとを重合させてなるポリエーテルブロックアミド（ｐｏｌｙｅｔｈｅｒ  ｂｌｏｃｋ  ａｍｉｄｅ（ＰＥＢＡ））化合物である。ポリアミドセグメント１２１は高い剛性（硬め）を有することから、優れた耐摩耗性、化学溶剤耐性、耐高温等の特性を備える。一方、ポリエーテルセグメント１２２の剛性は低く（柔らかめ）であることから、良好な透湿度、弾性回復率、耐折り曲げ疲労等の特性を備える。よってポリアミドとポリエーテルとを重合反応させた後、フィルム押出工程を経て得られた本実施例のポリアミドフィルム層１２は、良好な弾性を備える。同時に、この種のポリアミドフィルム層１２はポリアミドセグメント１２１を有する構造のため、従来のＴＰＵフィルムに比べて良好な耐摩耗性を備える。よって、この種のポリアミドフィルム層１２を備えた複合型紡織製品１は、アウトドアスポーツ製品に必要な耐摩耗、透湿・防水、耐疲労折り曲げ等の性能的要求に適合することができる。また、前記重合反応及びフィルム押出工程はいずれも本分野の当業者が周知するプロセス技術であるため、ここでは別途説明しない。
【００３０】
もし化学式で表示するならば、ポリアミドフィルム層１２の共重合材料は以下の化学式（Ｉ）を有する。上述したように、複合型紡織製品１が透湿の効果を備えるのは、微細孔を有するほか、素材が親水性を有しているからである。ポリアミドフィルム層１２を製作する共重合体材料は、ポリアミドセグメント及びポリエーテルセグメントを有するうえ、気相の水分子（水蒸気）を吸着させることができる。そして、ポリアミドフィルム層１２は、気相の水分子（水蒸気）を吸着させてから、上述したように、拡散（ｄｉｆｆｕｓｉｏｎ）方式で水分子を外部にまで搬送することができる。これにより、ポリアミドフィルム層１２が親水性を有する。そして、ポリアミドフィルム層１２が薄いほど、このように吸着−拡散方式で水分子を外部にまで搬送する効果が上がっていくため、ポリアミドフィルム層１２の厚さを上述のように規定している。
【００３１】
【化２】
2019064262.tif 000004
【００３２】
前記化学式（Ｉ）において、Ｒ１、Ｒ２及びＲ３はそれぞれ独立した炭化水素基（例えばアルキル基、アルキニル基及びシクロアルキル基）であり、ｘ、ｙ、ｚは正の整数である。例えば、炭化水素基は炭素数が１〜２０である飽和の直鎖状炭化水素基（メタン、エタン、ｎ−プロパン、ｎ−ブタン、ｎ−ペンタン、ｎ−ヘキサン、ｎ−ヘプタン、ｎ−オクタン、ｎ−ノナン、ｎ−デカン、ｎ−ウンデカン、ｎ−ドデカン、ｎ−トリデカン、ｎ−テトラデカン、ｎ−ペンタデカン、ｎ−ヘキサデカン、ｎ−ヘプタデカン、ｎ−オクタデカン、ｎ−ノナデカン、ｎ−エイコサンを含むがこれに限定しない）、炭素数が２〜２０である不飽和の直鎖状炭化水素基（エチレン、プロピレン、プロピン、ブテン、ブチン、ペンタン、ペンチン、ヘキサン、ヘキシン、ヘプタン、ヘプチン、オクテン、オクチン、及び炭素数が９、１０、１１、１２、１３、１４、１５、１６、１７、１８、１９、又は２０である直鎖状アルキニル基及び直鎖状アルキル基を含むがこれに限定しない）、炭素数が３〜２０である飽和の分岐鎖状炭化水素基（イソプロパン、１−メチル−１−プロパン、２−メチル−１−プロパン、ｔ−ブタン、又はその他炭素数が５、６、７、８、９、１０、１１、１２、１３、１４、１５、１６、１７、１８、１９、及び２０である分岐鎖状アルキル基を含むがこれに限定しない）、又は炭素数が３〜２０である不飽和の分岐鎖状炭化水素基（イソプレピレン、１−メチル−１−プロピレン、２−メチル−１−プロピレン、１−メチル−２−プロピレン、２−メチル−２−プロピレン、又はその他炭素数が５、６、７、８、９、１０、１１、１２、１３、１４、１５、１６、１７、１８、１９、及び２０である分岐鎖状アルキニル基及び分岐鎖状アルキル基を含むがこれに限定しない）。
【００３３】
上記したように、本実施例において、共重合体材料は、ポリアミドとポリエーテルとを重合してなり、そして使用するポリアミド（ＰＡ）は、ＰＡ６（ナイロン６）、ＰＡ１１（ナイロン１１）、ＰＡ１２（ナイロン１２）、ＰＡ４６（ナイロン４６）、ＰＡ６６（ナイロン６６）、ＰＡ６１０（ナイロン６１０）、及びＰＡ６１２（ナイロン６１２）を含むが、これに限定せず、使用するポリエーテルはポリエーテル樹脂（ｐｏｌｙｅｔｈｅｒ  ｒｅｓｉｎ）とすることができる。そして、使用するポリアミド及びポリエーテルは、それぞれ以下の化学式（ＩＩ）及び化学式（ＩＩＩ）を有する：
【００３４】
【化３】
2019064262.tif 000005
【００３５】
【化４】
2019064262.tif 000006
【００３６】
上記Ｒ、Ｒ１及びＲ２はそれぞれ独立した炭化水素基（例えばアルキル基（ａｌｋｙｌ）、アルキニル基（ａｌｋｅｎｙｌ）及びシクロアルキル（ｃｙｃｌｏａｌｋｙｌ））であり、ｎは正の整数である。そして、Ｒ、Ｒ１及びＲ２の選択及び変化は前記化学式（Ｉ）と同じであるため、ここでは別途説明しない。
【００３７】
以下、本実施例の複合型紡織製品１を提供する実験例をもって、上記説明内容を補充する。ところで注意すべきは、以下の説明は本発明を詳述して当業者がこれに基づいて実現するためのものであって、本発明の範囲を限定するためのものではない、ということである。
【００３８】
（実験例１：複合型紡織製品の透湿性及び防水性試験）
本実験例において、出願人は複合型紡織製品をもって透湿性及び防水性試験を行うとともに、ポリアミドフィルム層をもって透湿性試験を行った。特に、国が異なると採用する透湿性測定基準も異なっており、例えば米国で採用する透湿性測定基準（ＡＳＴＭ  Ｅ９６）では、テストデータはｇ／ｍ２×２４ｈｒであり、設定条件は乾燥寄りの大陸性気候であることから、晴天時における吸汗能力であることが分かるが、一方、日本で採用する透湿性テスト基準（ＪＩＳ  Ｌ  １０９９）では、テストデータはｇ／ｍ２×２４ｈｒであり、設定条件は多湿寄りの海洋性気候であることから、曇雨天の吸汗能力であることが分かり、本実験例は、米国と日本の二種類の方式のいずれも実施した。透湿性は水蒸気透過性（ｗａｔｅｒ  ｖａｐｏｕｒ  ｐｅｒｍｅａｂｉｌｉｔｙ）により評価を行い、そして防水性は静水圧試験（ｈｙｄｒｏｓｔａｔｉｃ  ｈｅａｄ  ｔｅｓｔ）により評価を行った。複合型紡織製品の透湿性及び防水性試験は、「Ｉｎｔｅｒｔｅｋ  Ｔｅｓｔｉｎｇ  Ｓｅｒｖｉｃｅｓ  Ｔａｉｗａｎ  Ｌｔｄ」に委託して行った。
【００３９】
使用するサンプルにはポリアミド織物層（サンプル番号ＷＲ−ＷＮＲ０００７）及びポリアミドフィルム層（サンプル番号ＥＶＯ−２０）が含まれる。ポリアミドフィルム層は、重量平均分子量（Ｍｗ）が４０,０００ないし１００,０００ｇ／ｍｏｌであり、化学式（ＩＩ）中のＲ１及Ｒ２が各々独立した炭素数が１ないし６である炭化水素基の任意に混合したポリアミドと、化学式（ＩＩＩ）中のＲは炭素数が１ないし６の炭化水素基の任意に混合したポリエーテルとを、重合反応して生成した共重合体であり、更に後続のプレス工程を経て得られたフィルムサンプルである。一方、ポリアミド織物層の組成には１００％ポリアミドを含む（１３４本／インチ×７０本／インチ；７０デニール×１６０デニール）。
【００４０】
サンプル処理は、まずポリアミド織物層に防撥水処理を施して、続いてポリアミド織物層をラミネート（ｌａｍｉｎａｔｉｏｎ）の方式でポリアミドフィルム層に貼り合わせた。水蒸気透過性評価は、ＡＳＴＭ  Ｅ９６  ＢＷ  ２０１５年バージョンの手順（逆カップ法（ｉｎｖｅｒｔｅｄ  ｃｕｐ  ｍｅｔｈｏｄ））で行い（試験温度２３℃；相対湿度：５０％±３％；風速０．１〜０．２ｍ／ｓｅｃ）、試験サンプルをカップ上に固定して、試験機中の回転ディスク中に倒立させた（フィルム面が水に接触する）。試験サンプルを置いた後、試験時間で１時間後に取り出して、カップ中の水の重量を測定した後、透湿性（水蒸気透過性）指標としてデータを算出した。また、出願人はまたＪＩＳ  Ｌ  １０９９−２０１２  Ｂ１法（酢酸カリウム（ｐｏｔａｓｓｉｕｍ  ａｃｅｔａｔｅ）逆さ試験）により複合型紡織製品の水蒸気透過性（試験温度２３℃、相対湿度３０±３％）を評価した。試験カップ中に酢酸カリウム溶液を２／３体積注ぎ、更にテフロン（登録商標）フィルムでカップ口を固定し、試験サンプルをカップ上に固定して、カップ内に水を注ぎ、フィルム面が水に接触して、更にサンプルカップを酢酸カリウムのサンプル上に置いた（ポリアミド織物層１２の布面がテフロン（登録商標）フィルムに接触する）。試験時間１５分後、酢酸カリウムの重量を測定した後、透湿性（水蒸気透過性）指標としてデータを算出した。
【００４１】
静水圧試験（ＪＩＳ  Ｌ  １０９２−２００９，７．１．２、方法Ｂ、つまり高水圧試験を参照こと）は試験機上にて試験サンプルを試験ディスク中に固定して、ポリアミドフィルム層のフィルム面を上向きにして、ポリアミド織物層の布面に水を接触させて、一定の速度で水をディスク中に注ぎ込み、防水性の指標として耐圧性（水圧）を試験した。本実験では合計５回実施するとともに（静水圧値はそれぞれ３１,９９０ｍｍＨ２Ｏ、３１,５２０ｍｍＨ２Ｏ、３１,７６０ｍｍＨ２Ｏ、３１,２６０ｍｍＨ２Ｏ、及び３１,５７０ｍｍＨ２Ｏ）、平均値を算出した。複合型紡織製品の試験結果を下記表１に示す。
【００４２】
【表１】
2019064262.tif 000007
【００４３】
また、ポリアミドフィルム層の透湿性試験もまた前記ＡＳＴＭ  Ｅ９６  ＢＷ  ２０１５年バージョン手順（逆カップ法）及びＪＩＳ  Ｌ  １０９９−２０１２  Ｂ１法（酢酸カリウム倒立法）で行ったところ、試験結果では、単一のポリアミドフィルム層の透湿度は６,０００ないし１２０,０００ｇ／ｍ２／２４ｈｒｓの間であることを示した。
【００４４】
本実験例の結果では、本実施例の複合型紡織製品は良好な透湿性及び防水性を備えることを示している。
【００４５】
（実験例２：複合型紡織製品の電子顕微鏡での観察）
本実験例において、出願人は前記した複合型紡織製品のポリアミドフィルム層をもって電子顕微鏡観察を行ったところ、ポリアミドフィルム層の孔径の大きさが明瞭になった。本実験は財団法人工業技術発展中心（Ｐｌａｓｔｉｃｓ  Ｉｎｄｕｓｔｒｙ  Ｄｅｖｅｌｏｐｍｅｎｔ  Ｃｅｎｔｅｒ）に委託して行った。電子顕微鏡での観察結果を図３及び図４に示す。そして図３及び図４から分かるように、ポリアミドフィルム層の孔径範囲は１１．４２ないし１４９．６μｍであった。よって、これらの微細孔が生成されたポリアミドフィルム層は液相の水分子の通過を遮ることができるが、気相の水分子（水蒸気）は通過させ得る。
【００４６】
上記をまとめるに、本実施例の複合型紡織製品はポリアミド織物層及びポリアミドフィルム層を用いて、水分子を含む第１の流体（水蒸気）は順次ポリアミドフィルム層及びポリアミド織物層から外部環境にまで透過しつつ、水分子を含む第２の流体（液相の水、例えば雨又は雪）はポリアミド織物層及びポリアミドフィルム層を内部環境にまで透過することを防止することができる。よって、本実施例の複合型紡織製品は優れた透湿性及び防水性を備え、且つ本実施例の複合型紡織製品の材料はポリイミドの材料を採用するため、回収再利用可能であり、環境保護及び経済的効果に適合する。
【００４７】
上記実施例及び実験例は単に例示に過ぎず、限定するものではない。本発明の技術思想及び範囲を超えることなく、これに対して行う等価の修正又は変更のいずれも、別紙の特許請求の範囲に含まれるものである。
【産業上の利用可能性】
【００４８】
本願では複合型紡織製品を提供するものであって、ポリイミドの材料を採用するため、回収再利用可能であり、同時に、優れた透湿性及び防水性を備える。よって、本願の複合型紡織製品は経済的効果を備えつつ環境保護要求に適合する。
【符号の説明】
【００４９】
１：複合型紡織製品
１１：ポリアミド織物層
１２：ポリアミドフィルム層
１２１：ポリアミドセグメント
１２２：ポリエーテルセグメント
２：織物層
Ｆ１：第１の流体
Ｆ２：第２の流体
Ｏ：外部環境
Ｉ：内部環境
【図１Ａ】
2019064262.tif 000009
【図１Ｂ】
2019064262.tif 000010
【図１Ｃ】
2019064262.tif 000011
【図２】
2019064262.tif 000012
【図３】
2019064262.tif 000013
【図４】
2019064262.tif 000014